ОБРАБОТКА СПИРТОВ

1. Способ обработки композиции спиртов, включающей азотсодержащие загрязнения, способ включает взаимодействие композиции спиртов с адсорбентом в зоне адсорбции, в которой адсорбентом является содержащий переходный металл твердый пористый материал, выбранный из группы, включающей силикаты алюминия, алюмосиликаты, силикаты и оксиды алюминия.
2. Способ по п. 1, в котором композиция спиртов включает один или большее количество спиртов, полученных из биологического источника.
3. Способ по п. 2, в котором композиция спиртов включает биоэтанол.
4. Способ по любому из предыдущих пунктов, в котором азотсодержащие загрязнения включают один или большее количество азотсодержащих соединений, выбранных из группы, включающей нитрилы, амины, аммониевые катионы, амиды, имиды и их смеси.
5. Способ по п. 4, в котором композиция спиртов включает один или большее количество нитрилов.
6. Способ по п. 5, в котором композиция спиртов, включающая азотсодержащие загрязнения, представляет собой композицию, содержащую этанол, которая содержит ацетонитрил.
7. Способ по п. 5 или 6, в котором композиция спиртов включает не менее 0,025 мас. част./млн азота в форме нитрилов, более предпочтительно не менее 0,05 мас. част./млн азота в форме нитрилов, более предпочтительно не менее 0,10 мас. част./млн азота в форме нитрилов, например, не менее 0,15 мас. част./млн азота в форме нитрилов, например, не менее 0,20 мас. част./млн азота в форме нитрилов или даже не менее 0,25 мас. част./млн азота в форме нитрилов.
8. Способ по пп. 1, 2, 3, 5 или 6, в котором твердый пористый материал адсорбента выбран из группы, включающей силикаты алюминия и алюмосиликаты.
9. Способ по п. 8, в котором твердым пористым материалом адсорбента является цеолит.
10. Способ по п. 9, в котором цеолит содержит по меньшей мере один канал, образованный 10-членным или 12-членным кольцом.
11. Способ по п. 10, в котором цеолит выбран из числа цеолитов, обладающих каркасом типов FAU или MOR.
12. Способ по п. 11, в котором цеолитом является цеолит Y или морденит.
13. Способ по пп. 1, 2, 3, 5, 6, 9, 10, 11 или 12, в котором переходный металл содержащего переходный металл цеолита выбран из группы, включающей цинк, медь, никель, кобальт, железо, марганец, хром и серебро.
14. Способ по п. 13, в котором переходным металлом является медь.
15. Способ по пп. 9-12, в котором содержащий переходный металл цеолит получают с помощью ионного обмена и в котором от 1 до 50% способных к катионному обмену центров цеолита обмениваются с ионами переходных металлов.
16. Способ по п. 15, в котором оставшиеся способные к катионному обмену центры цеолита находятся в кислотной форме.
17. Способ по пп. 1, 2, 3, 5, 6, 9, 10, 11, 12, 14 или 16, в котором композиция спиртов находится в паровой фазе, когда она взаимодействует с адсорбентом в зоне адсорбции.
18. Способ по пп. 1, 2, 3, 5, 6, 9, 10, 11, 12, 14 или 16, в котором композиция спиртов взаимодействует с адсорбентом в зоне адсорбции при температуре, находящейся в диапазоне от 0°C до 300°C, или от 25°C до 275°C, или от 50°C до 250°C, или от 75°C до 225°C, или от 100°C до 200°C.
19. Способ по пп. 1, 2, 3, 5, 6, 9, 10, 11, 12, 14 или 16, в котором композиции спиртов взаимодействует с адсорбентом при давлении, равном от 0,1 до 25 бар абс., или от 0,5 до 20 бар абс., или от 0,75 до 15 бар абс., или от 1 до 15 бар абс.
20. Способ получения олефинов из композиции спиртов, содержащей способный к дегидратации спирт и азотсодержащие загрязнения, способ включает:
(i) взаимодействие композиции спиртов с адсорбентом в зоне адсорбции, в которой адсорбентом является содержащий переходный металл твердый пористый материал, выбранный из группы, включающей силикаты алюминия, алюмосиликаты, силикаты и оксиды алюминия, с получением обработанной композиции спиртов; и
(ii) взаимодействие обработанной композиции спиртов с катализатором дегидратации спирта в зоне дегидратации спирта при условиях, эффективных для дегидратации спирта, с образованием соответствующего олефина.
21. Способ по п. 20, в котором обработанная композиция спиртов взаимодействует с катализатором дегидратации спирта в паровой фазе.
22. Способ по п. 20 или 21, в котором катализатор дегидратации спирта выбран из группы, включающей кристаллические силикаты, деалюминированные кристаллические силикаты, модифицированные фосфором цеолиты или гетерополикислоты.
23. Способ по п. 20 или 21, в котором на стадии (i) композиция спиртов находится в паровой фазе, когда она взаимодействует с адсорбентом в зоне адсорбции.
24. Применение содержащего переходный металл твердого пористого материала, выбранного из группы, включающей силикаты алюминия, алюмосиликаты, силикаты и оксиды алюминия в качестве адсорбента, для удаления азотсодержащих загрязнений, в частности, нитрилов, из композиции спиртов, содержащей указанные азотсодержащие загрязнения, путем взаимодействия указанной композиции спиртов с указанным содержащим переходный металл твердым пористым материалом, выбранным из группы, включающей силикаты алюминия, алюмосиликаты, силикаты и оксиды алюминия.